Procédé de revêtement d’un panneau de verre feuilleté comprenant : - on fournit un panneau de verre feuilleté à revêtir comprenant au moins deux feuilles de verre (11a, 11b) et dans lequel au moins deux feuilles de verre successives sont assemblées au moyen d’un matériau intercalaire polymère formant après assemblage une couche intercalaire (12), le panneau de verre feuilleté à revêtir présentant au moins une face supérieure (11a1) à revêtir ; - on fournit un matériau décoratif fluide ; - on incorpore un durcisseur chimique ou un catalyseur de réticulation dans le matériau décoratif fluide dans un rapport P_cata entre la masse de durcisseur chimique ou de catalyseur de réticulation et de la masse de matériau décoratif à l’état fluide déterminé; - on forme au moins une couche de revêtement décoratif (13) par application du matériau décoratif à l’état fluide dans lequel est incorporé le durcisseur chimique ou le catalyseur de réticulation sur la face supérieure (11a1) du panneau de verre feuilleté à revêtir; - on sèche la couche de revêtement décoratif par chauffage du panneau de verre feuilleté ainsi recouvert au moyen d’un dispositif de séchage dont une température de consigne (T_ext) est supérieure ou égale à 100°C et inférieure à 140°C, la durée de chauffage (t_chauff) du panneau de verre feuilleté à la température de consigne (T_ext) et/ou le rapport P_cata de la masse de durcisseur chimique ou de catalyseur de réticulation et de la masse de matériau décoratif à l’état fluide lors de l’incorporation étant fonction de ladite température de consigne (T_ext). Procédé de revêtement d’un panneau de verre feuilleté suivant la revendication 1 dans lequel le matériau intercalaire polymère est choisi parmi le polybutyral de vinyle, l’éthylène-acétate de vinyle, un polymère ionoplast, le polyuréthane thermoplastique et une résine de coulée. Procédé de revêtement d’un panneau de verre feuilleté suivant l’une des revendications précédentes dans lequel l’au moins une couche de revêtement décoratif est constituée soit d’une couche de matériau réfléchissant et d’une ou plusieurs couches de vernis protecteur soit d’une ou plusieurs couches de laque et optionnellement d’une ou plusieurs couches de vernis protecteur. Procédé de revêtement d’un panneau de verre feuilleté suivant l’une des revendications précédentes dans lequel le rapport P_cata de la masse de durcisseur chimique ou de catalyseur de réticulation et de la masse de matériau décoratif à l’état fluide est supérieur à 0,1%. Procédé de revêtement d’un panneau de verre feuilleté suivant l’une des revendications précédentes dans lequel : - si la température de consigne du dispositif de séchage (T_ext) est choisie dans la gamme [100°C, 120°C], ladite durée de de chauffage (t_chauff) au moyen du dispositif de séchage est supérieure ou égale à 7,5 minutes et ledit rapport P_cata est choisi dans la gamme [0,1% ; 5%] , - et si la température de consigne du dispositif de séchage (T_ext) est choisie dans la gamme [120°C, 140°C], ladite durée de de chauffage (t_chauff) au moyen du dispositif de séchage est inférieure ou égale à 7,5 minutes et supérieure ou égale à 3 minutes et ledit rapport P_cata est choisi dans la gamme [0,1% ; 5%]. Procédé de revêtement d’un panneau de verre feuilleté suivant l’une des revendications précédentes dans lequel le durcisseur chimique ou le catalyseur de réticulation est choisi parmi les catalyseurs acides et optionnellement parmi l’acide fluorhydrique, l’acide phosphorique et l’acide paratoluènesulfonique. Panneau de verre feuilleté comprenant au moins deux feuilles de verre et dans lequel au moins deux feuilles de verre successives sont assemblées au moyen d’un matériau intercalaire polymère, le panneau de verre feuilleté présentant une face supérieure (11a1) et une face inférieure (11b1), caractérisé en ce que : - la face supérieure du panneau de verre feuilleté (11a1) est revêtue d’au moins une couche de revêtement décoratif (13) formée à partir d’un matériau décoratif fluide dans lequel a été incorporé un durcisseur chimique ou un catalyseur de réticulation, -le matériau intercalaire polymère ne présente pas de défaut de bullage observable à l’œil nu, et la couche de revêtement décoratif (13) résiste à au moins vingt allers-retours au test de chiffonnage. Panneau de verre feuilleté selon la revendication 7 dont la couche de revêtement décoratif (13) résiste à au moins deux cents allers-retours au test de chiffonnage. Panneau de verre feuilleté suivant l’une quelconque des revendications 7 et 8 dans lequel l’au moins une couche de revêtement décoratif est constituée : - soit d’une couche de matériau réfléchissant et d’une ou plusieurs couches de vernis protecteur, -soit d’une ou plusieurs couches de laque et optionnellement d’une ou plusieurs couches de vernis protecteur. Panneau de verre feuilleté suivant l’une quelconque des revendications 7 à 9 dans lequel le matériau intercalaire polymère est teinté. Panneau de verre feuilleté suivant l’une quelconque des revendications 7 à 10 dans lequel des moyens de chauffage sont incorporés dans le matériau intercalaire polymère ou dans au moins l’une des au moins deux feuilles de verre. Utilisation d’un panneau de verre feuilleté suivant l’une quelconque des revendications 7 à 11 dans le domaine du bâtiment ou de l’ameublement.